(57)【要約】  光学格子構成要素、及び形成方法が提供される。幾つかの実施形態では、当該方法は、基板の上にエッチング停止層を設けることと、エッチング停止層の上に光学格子層を設けることを含む。当該方法は、光学格子層の上にパターニングされたマスク層を設けることと、光学格子層及びパターニングされたマスク層をエッチングし、光学格子層内に光学格子を形成することをさらに含み得る。光学格子は、基板の平面に対する垂直線に対して非ゼロ角度の傾斜で配置された複数の角度付けられた構成要素を含み得、エッチングは、複数の角度付けられた構成要素間のエッチング停止層内にオーバーエッチの領域を形成する。【選択図】図６Ｂ
2021530736.tif 000002
【特許請求の範囲】
【請求項１】
光学格子構成要素を形成する方法であって、
基板の上にエッチング停止層を設けることと、
前記エッチング停止層の上に光学格子層を設けることと、
前記光学格子層の上にパターニングされたマスク層を設けることと、
前記光学格子層及び前記パターニングされたマスク層をエッチングし、前記光学格子層内に光学格子を形成すること
を含み、前記光学格子が、前記基板の平面に対する垂直線に対して非ゼロ角度の傾斜で配置された複数の角度付けられた構成要素を含み、前記エッチングが、前記エッチング停止層においてオーバーエッチの領域を生じさせる、方法。
【請求項２】
前記複数の角度付けられた構成要素に沿ってヒーリング及びフーチングを除去することをさらに含む、請求項１に記載の方法。
【請求項３】
前記複数の角度付けられた構成要素の第１の側壁の角度が、前記複数の角度付けられた構成要素の第２の側壁の角度と実質的に同一である、請求項１に記載の方法。
【請求項４】
前記第１の側壁と前記第２の側壁とが、互いに対しておおよそ平行である、請求項３に記載の方法。
【請求項５】
前記エッチングが、前記光学格子層内への角度付けられた反応性イオンエッチングを含む、請求項１に記載の方法。
【請求項６】
前記エッチングが、リボン反応性イオンビームによって実行され、前記基板が、処理レシピを使用して、前記リボン反応性イオンビームに対して走査方向に沿って走査され、前記リボン反応性イオンビームが、ビーム角度平均値及びビーム広がりを有し、前記ビーム広がりが、収束又は発散のうちの１つである、請求項１に記載の方法。
【請求項７】
前記処理レシピが、前記複数の角度付けられた構成要素の形状又は寸法を変更する効果を有する複数の処理パラメータを含む、請求項６に記載の方法。
【請求項８】
前記複数の処理パラメータが、前記光学格子層の材料、前記光学格子層の化学的性質及び前記光学格子層の上に形成された前記マスク層に対する前記リボン反応性イオンビームの化学的性質、前記光学格子層の下方に形成された前記エッチング停止層、リボン反応性イオンビーム強度、前記リボン反応性イオンビームを形成するために使用される種々のガスの相対的圧力、前記リボン反応性イオンビームを形成するための温度、リボン反応性イオンビーム角度、並びにリボン反応性イオンビーム広がりのうちの１つ又は複数を含む、請求項７に記載の方法。
【請求項９】
前記光学格子を形成することが、
ウエハの中にパターンを形成することと、
ナノインプリントリソグラフィ処理を使用して、前記パターンを前記光学格子層に転写すること
を含む、請求項１に記載の方法。
【請求項１０】
光学格子構成要素を形成する方法であって、
基板の上にエッチング停止層を設けることと、
前記エッチング停止層の上に光学格子層を設けることと、
前記光学格子層の上にパターニングされたマスク層を設けることと、
前記光学格子層及び前記パターニングされたマスク層をエッチングし、前記光学格子層内に光学格子を形成すること
を含み、前記光学格子が、前記基板の平面に対する垂直線に対して非ゼロ角度の傾斜で配置された複数の角度付けられた構成要素を含み、前記エッチングが、前記複数の角度付けられた構成要素間の前記エッチング停止層においてオーバーエッチの領域を形成する、方法。
【請求項１１】
前記複数の角度付けられた構成要素に沿ってヒーリング及びフーチングを除去することをさらに含む、請求項１０に記載の方法。
【請求項１２】
前記オーバーエッチの領域が前記エッチング停止層において形成された後、前記複数の角度付けられた構成要素の第１の側壁の角度が、前記複数の角度付けられた構成要素の第２の側壁とおおよそ平行である、請求項１０に記載の方法。
【請求項１３】
前記エッチングが、前記光学格子層内への角度付けられた反応性イオンエッチングを含む、請求項１０に記載の方法。
【請求項１４】
前記エッチングが、リボン反応性イオンビームによって実行され、前記基板が、処理レシピを使用して、前記リボン反応性イオンビームに対して走査方向に沿って走査され、前記リボン反応性イオンビームが、ビーム角度平均値及びビーム広がりを有し、前記ビーム広がりが、収束又は発散のうちの１つである、請求項１０に記載の方法。
【請求項１５】
拡張リアリティ／バーチャルリアリティデバイスを形成するための方法であって、
基板の上にエッチング停止層を設けることと、
前記エッチング停止層の上に光学格子層を設けることと、
前記光学格子層の上にパターニングされたマスク層を設けることと、
前記光学格子層及び前記パターニングされたマスク層をエッチングし、前記光学格子層内に光学格子を形成すること
を含み、前記光学格子が、前記基板の平面に対する垂直線に対して非ゼロ角度の傾斜で配置された複数の角度付けられた構成要素を含み、前記エッチングが、前記複数の角度付けられた構成要素間の前記エッチング停止層内に凹設されたオーバーエッチの領域を形成する、方法。
【発明の詳細な説明】
【技術分野】
【０００１】
［０００１］本開示は、光学素子に関し、より具体的には、回折光学素子において格子を最適に形成するためのアプローチに関する。
【背景技術】
【０００２】
［０００２］光学レンズのような光学素子は、様々な利点のため、光を操作するために長い間使用されてきた。最近、ホログラフィック及び拡張／バーチャルリアリティ（ＡＲ及びＶＲ）デバイスにおいて微小回折格子が利用されている。
【０００３】
［０００３］ある特定のＡＲ及びＶＲデバイスは、人間の目から短距離内に画像を表示するように構成されたウェアラブルなディスプレイシステム（例えば、ヘッドセット）である。このようなウェアラブルなヘッドセットは、ヘッドマウントディスプレイと呼ばれることもあり、ユーザの目から数センチメートル以内で画像を表示するフレームが設けられている。この画像は、マイクロディスプレイなどのディスプレイ上でコンピュータが生成した画像であり得る。所望の画像の光を移送するために光学構成要素が配置されており、画像がユーザにとって視認可能であるように、ユーザの目に対して光がディスプレイ上で生成される。画像が生成されるディスプレイは、光エンジンの一部を形成することができるので、画像は、光学構成要素によって導かれるコリメートされた光ビームを生成し、視認可能な画像をユーザにもたらす。
【０００４】
［０００４］ディスプレイから人間の目へと画像を伝達するために、様々な種類の光学構成要素が使用されてきた。光学格子の形状は、拡張現実レンズ又はコンバイナにおいて正常に機能するために、様々な効果を実現するように設計され得る。幾つかのデバイスでは、複数の異なる領域（例えば、２つ以上の異なる領域）がレンズの表面に形成され、ある領域の格子の形状は、他の領域の格子の形状と異なる。例えば、多くの既知のデバイスは、３つの素子、すなわち、インカップラ（ｉｎｃｏｕｐｌｅｒ）、水平エキスパンダ、及びアウトカプラ（ｏｕｔｃｏｕｐｌｅｒ）の３つの素子を含む。こうした種々の領域を設けるために、種々の領域の格子をエッチングするように種々のエッチングが用いられており、その結果、格子の形状は種々の領域間で異なる場合がある。プロセスが複雑であるために、角度付きの格子を備えた光学構成要素を実現するための最適なパラメータは知られていない。
【０００５】
［０００５］したがって、少なくとも上記の欠点に関連して本開示が提供される。
【発明の概要】
【０００６】
［０００６］一実施形態では、光学格子構成要素を形成する方法は、基板の上にエッチング停止層を設けることと、エッチング停止層の上に光学格子層を設けることと、光学格子層の上にパターニングされたマスク層を設けることを含み得る。当該方法は、光学格子層及びパターニングされたマスク層をエッチングし、光学格子層内に光学格子を形成することをさらに含み得る。光学格子は、基板の平面に対する垂直線に対して非ゼロ角度の傾斜で配置された複数の角度付けられた構成要素を含み、エッチングは、エッチング停止層においてオーバーエッチの領域を生じさせる。
【０００７】
［０００７］別の実施形態では、光学格子構成要素を形成する方法は、基板の上にエッチング停止層を設けることと、エッチング停止層の上に光学格子層を設けることと、光学格子層の上にパターニングされたマスク層を設けることを含み得る。当該方法は、光学格子層及びパターニングされたマスク層をエッチングし、光学格子層内に光学格子を形成することをさらに含み得る。光学格子は、基板の平面に対する垂直線に対して非ゼロ角度の傾斜で配置された複数の角度付けられた構成要素を含む。このエッチングは、複数の角度付けられた構成要素間のエッチング停止層においてオーバーエッチの領域を形成する。
【０００８】
［０００８］さらに別の実施形態では、拡張リアリティ／バーチャルリアリティデバイスを形成するための方法は、基板の上にエッチング停止層を設けることと、エッチング停止層の上に光学格子層を設けることと、光学格子層の上にパターニングされたマスク層を設けることを含み得る。当該方法は、光学格子層及びパターニングされたマスク層をエッチングし、光学格子層内に光学格子を形成することをさらに含み得る。光学格子は、基板の平面に対する垂直線に対して非ゼロ角度の傾斜で配置された複数の角度付けられた構成要素を含む。このエッチングは、複数の角度付けられた構成要素間のエッチング停止層内に凹設されたオーバーエッチの領域を形成する。
【０００９】
［０００９］添付の図面は、本開示の例示的なアプローチを示しており、これには、以下のような本開示の原理の実際的な適用例が含まれる。
【図面の簡単な説明】
【００１０】
【図１Ａ】本開示の実施形態に係る光学格子構成要素の側断面図を示す。
【図１Ｂ】本開示の実施形態に係る、図１Ａの光学格子構成要素の上面図を示す。
【図２Ａ】本開示の実施形態に係る、概略的な形態で描かれた処理装置を示す。
【図２Ｂ】本開示の実施形態に係る、抽出プレート構成要素及び基板の上面図を示す。
【図３】本開示の実施形態に係る、光学格子構成要素の光学格子層内に形成された角度付けられた構造体の側断面図を示す。
【図４】本開示の実施形態に係る、角度付けられた構造体の側壁に対する、選択性入力対出力角度を示すグラフである。
【図５Ａ−Ｄ】本開示の実施形態に係る、光学格子の製造の様々な段階を示す。
【図６Ａ−Ｂ】本開示の実施形態に係る、図５Ｄの光学格子構成要素の形成を示す。
【図７Ａ】本開示の実施形態に係る、様々なイオンビーム角度広がりを示す側断面図である。
【図７Ｂ】本開示の実施形態に係る、図７Ａの様々なイオンビーム角度広がりを用いて形成される複数の角度付けられた構造体を示す側断面図である。
【図８】本開示の実施形態に係る、処理フローを示す。
【発明を実施するための形態】
【００１１】
［００２１］図面は、必ずしも縮尺どおりではない。図面は、単なる表現であり、本開示の特定のパラメータを表すことを意図していない。図面は、本開示の例示的な実施形態を示すことが意図されており、したがって、範囲を限定するものと見なすべきではない。図面では、同様の番号が同様の要素を表す。
【００１２】
［００２２］以下では、幾つかの実施形態が示されている添付の図面を参照して、本実施形態がより完全に説明される。本開示の主題は、多くの異なる形態で具現化され得、本明細書で提示された実施形態に限定されると解釈するべきではない。これらの実施形態が提供されるのは、本開示が網羅的且つ完全となり、当業者に主題の範囲を完全に伝えるためである。図面では、同様の番号は、全体を通して同様の要素を指す。
【００１３】
［００２３］本明細書で使用されるように、単数形で列挙され、冠詞「ａ」又は「ａｎ」が付いた要素又は動作は、他に示されない限り、複数の要素又は動作を含む可能性があると理解される。さらに、本開示の「一実施形態」又は「幾つかの実施形態」への言及は、列挙された特徴も組み込む追加的な実施形態の存在を含むものとして解釈してよい。
【００１４】
［００２４］さらに、「約」又は「およそ」といった用語は、幾つかの実施形態では交換可能に使用することができ、当業者によって許容可能な任意の相対的な尺度を使用して説明することができる。例えば、こうした用語は、意図された機能を実現可能な偏差を示すため、基準パラメータとの比較として役立つことができる。非限定的ではあるが、基準パラメータからの偏差は、例えば、１％未満、３％未満、５％未満、１０％未満、１５％未満、２０％未満等の量であり得る。
【００１５】
［００２５］本明細書の実施形態は、新規な光学構成要素、並びに光学構成要素を形成するためのシステム及び方法を提供する。様々な実施形態は、回折光学素子に関連しており、「光学格子構成要素」という用語は、光学格子を有するデバイス又は部品のことを指しており、これには、ＡＲ及びＶＲヘッドセット、ＡＲ及びＶＲ用の接眼レンズ、又は眼鏡などの接眼レンズ用の光学格子を形成するためのマスタが含まれる。
【００１６】
［００２６］図１Ａは、本開示の実施形態に係る、光学格子構成要素１００の側断面図を示す。図１Ｂは、光学格子構成要素１００の上面図を示す。光学格子構成要素１００は、本開示の様々な実施形態に係る、眼鏡上に配置されるか又は眼鏡に一体的に形成される光学格子として使用することができる。光学格子構成要素１００は、基板１０２、及び基板１０２上に配置された光学格子１０６を含む。幾つかの実施形態では、基板１０２は、公知のガラスなどの光学的に透明な材料である。幾つかの実施形態では、基板１０２はシリコンである。後者の場合、基板１０２はシリコンであり、別の光学基板（例えば、ガラス又は石英）の表面上の膜に格子パターンを転写するために別のプロセスが使用される。実施形態は、この文脈に限定されない。以下でさらに説明されるように、光学格子１０６は、光学格子層１０７内に配置され得る。図１Ａ及び図１Ｂの実施形態では、光学格子構成要素１００は、基板１０２と光学格子層１０７との間に配置されたエッチング停止層１０４をさらに含む。本開示の幾つかの実施形態によれば、光学格子層１０７は、光学的に透明な材料（例えば、酸化ケイ素、窒化ケイ素、ガラス、ＴｉＯ２、又は他の材料）であってもよい。
【００１７】
［００２７］本開示の幾つかの実施形態によれば、光学格子１０６は、１００ｎｍから１０００ｎｍの範囲の格子高さＨを含み得る。したがって、光学格子１０６は、ＡＲ及びＶＲ装置の接眼レンズに使用するのに適切であり得る。本明細書の実施形態は、この文脈に限定されない。幾つかの実施形態によれば、エッチング停止層１０４は、光学的に透明な材料であってもよく、１０ｎｍから１００ｎｍの厚さを有し得る。実施形態は、この文脈に限定されない。エッチング停止層１０４のための適切な材料の例には、ＳｉＮ、ＳｉＯ２、ＴｉＮ、ＳｉＣ、及び他の材料が含まれる。光学格子１０６が眼鏡の接眼レンズに適用されるか又は組み込まれる実施形態で特に適切な材料は、光学的に透明な材料である。光学格子構成要素１００が接眼レンズ用の光学格子を製造するためのマスタを形成している実施形態では、エッチング停止層１０４は、光学的に透明である必要はない。さらに、エッチング停止層１０４は、幾つかの実施形態では省略されてもよい。
【００１８】
［００２８］図１Ａにさらに示されるように、光学格子１０６は、基板１０２の平面に対する垂直線に対して非ゼロ角度の傾斜で配置された、角度付けられた構造体１１２として示される複数の角度付けられた構造体を含み得る。角度付けられた構造体１１２が、傾斜した格子の１つ又は複数のフィールド内に含まれてもよく、傾斜した格子は共に「マイクロレンズ」を形成する。以下でより詳細に説明されるように、各角度付けられた構造１１２の側壁１１３及び１１５は、ビーム選択性、ビーム角度広がり、ビーム角度平均値などが修正されるにつれて、角度（例えば、基板１０２の平面に対する垂直線に対する角度）及び形状が変動し得る。以下でより詳細に説明するように、各角度付けられた構造体１１２の側壁１１３及び１１５は、角度付けられた構造体１１２と角度付けられた構造体１１２の上に形成されたマスク層との間の選択性に基づいて、さらに角度が変動し得る。本明細書で使用される選択性は、角度付けられた構造１１２が形成される光学格子層の１つ又は複数の材料、エッチングイオンの化学的性質、及びツールパラメータ（例えば、ビーム強度、種々のガスの相対圧力、及び温度）の積であり得る。
【００１９】
［００２９］角度付けられた構造体１１２の間には、複数のトレンチ１１４がある。角度付けられた構造体１１２は、第１の方向に沿って均一又は可変な高さを画定するように配置されてもよい。図１Ａの例では、角度付けられた構造体１１２は、図示された直交座標系のＹ軸に平行な方向に沿って均一な高さを画定しており、第１の方向（Ｙ軸）は、基板１０２の平面、すなわち、Ｘ−Ｙ平面に平行である。他の実施形態では、角度付けられた構造体１１２は、Ｙ軸に平行な方向に沿った可変な高さを画定し得る。
【００２０】
［００３０］Ｙ方向に沿った光学格子１０６の幅は、およそ数ミリメートルから数センチメートルであってもよく、格子高さＨは、およそ１マイクロメートル以下であってもよい。したがって、格子高さＨの変動は、およそ数百ナノメートル以下の範囲であり得る。格子高さＨ又は深さｄの円滑な変化の例としては、格子の互いに隣接する線の間の格子高さＨ又は深さｄの変化が、１０％未満、５％未満、又は１％未満である場合が挙げられる。実施形態は、この文脈に限定されない。したがって、接眼レンズの場合、格子高さＨは、例えば、ミリメートル単位からセンチメートル単位の長さにわたって、接眼レンズの表面に沿った所与の方向で連続的な且つ急激ではない態様で変動し得る。より具体的には、５ｍｍの距離にわたる格子高さＨの５０％の変化は、１マイクロメートルのピッチを有する約５ｘ１０３ラインにわたって格子高さＨを連続的に変動させることが伴い得る。この変動には、０．５／５×１０４又は約０．０１％の、互いに隣接する線の相対的高さの平均的な変動が伴う。  
【００２１】
［００３１］ここで図２Ａを参照すると、概略的な形態で描かれた処理装置２００が示されている。処理装置２００は、例えば、本実施形態の光学格子を生成するために、基板の部分をエッチングするか又は基板上に堆積するための処理装置を表す。処理装置２００は、当技術分野で知られている任意の便利な方法によって内部にプラズマ２０４を生成するためのプラズマチャンバ２０２を備えた、プラズマベースの処理システムであり得る。図示のように、抽出開孔２０８を有する抽出プレート２０６を設けることができ、光学格子層１０７を反応的にエッチング又は堆積するために、不均一なエッチング又は不均一な堆積を行うことができる（図１Ａ〜図１Ｂ）。例えば、上述の光学格子構造を含む基板１０２が、処理チャンバ２２４内に配置される。基板１０２の基板平面は、図示された直交座標系のＸ−Ｙ平面によって表されるが、基板１０２の平面に対する垂直線は、Ｚ軸（Ｚ方向）に沿って延びる。
【００２２】
［００３２］図２Ａにさらに示されるように、既知のシステムにように、処理チャンバ２０２と、基板１０２又は基板プラテン２１４との間のバイアス供給部２２０を使用して電圧差が印加されたときに、イオンビーム２１０が抽出され得る。バイアス供給部２２０が処理チャンバ２２４に連結されてもよく、この場合、例えば、処理チャンバ２２４及び基板１０２が同じ電位で保持される。
【００２３】
［００３３］様々な実施形態によれば、イオンビーム２１０は、垂線線２２６に沿って抽出されてもよく、又は垂直線２２６に対する、Φで示される非ゼロ入射角で抽出されてもよい。
【００２４】
［００３４］イオンビーム２１０内の複数のイオンの軌道は、互いに平行であってもよく、又は、狭い角度広がり範囲内（例えば、互いに対して１０度以内）にあってもよい。他の実施形態では、以下で説明するように、イオンビーム２１０内の複数のイオンの軌道は、例えば、扇形に、互いに収束又は互いから発散し得る。したがって、Φという値は、個々の軌跡が平均値から数度まで変化する入射角の平均値を表し得る。様々な実施形態では、イオンビーム２１０は、公知のシステムにおけるように、連続ビームとして、又はパルス化されたイオンビームとして抽出され得る。例えば、バイアス供給部２２０は、プラズマチャンバ２０２と処理チャンバ２２４との間に電圧差をパルス化されたＤＣ電圧として供給するように構成され得る。この場合、電圧、パルス周波数、及びパルス化された電圧のデューティサイクルを個々に調整することができる。
【００２５】
［００３５］様々な実施形態では、反応性ガスなどのガスを、源２２２によってプラズマチャンバ２０２に供給することができる。プラズマ２０４は、プラズマチャンバ２０２に供給される核種の厳密な組成に応じて、様々なエッチング種又は堆積種を生成することができる。
【００２６】
［００３６］様々な実施形態では、イオンビーム２１０は、図２Ｂに示される直交座標系のＸ方向に沿って延在する長軸を有するリボン反応性イオンビームとして供給され得る。基板１０２を含む基板プラテン２１４を、抽出開孔２０８に対して、ひいては、イオンビーム２１０に対して、走査方向２３０に沿って走査することによって、イオンビーム２１０は、基板１０２をエッチングし、又は基板１０２上に堆積し得る。イオンビーム２１０は、不活性ガスや反応性ガスを含む任意の便利な混合ガスから構成され得、幾つかの実施形態では、他のガス種と共に供給され得る。特定の実施形態では、イオンビーム２１０及び他の反応種は、エッチングレシピとして基板１０２へ供給され得る。これにより、光学格子層１０７のような層の指向性の反応性イオンエッチングが行われる。当技術分野で知られているように、このようなエッチングレシピは、材料（例えば、酸化物又は他の材料）をエッチングするために、既知の反応性イオンエッチング化学を使用し得る。他の実施形態では、イオンビーム２１０は、不活性種から形成されてもよい。この場合、基板１０２がイオンビーム２１０に対して走査される際に、イオンビーム２１０は、物理的スパッタリングによって基板１０２（より具体的には、光学格子層１０７）をエッチングするために供給される。
【００２７】
［００３７］図２Ｂの例では、イオンビーム２１０は、Ｘ方向に沿ったビーム幅まで延びるリボン反応性イオンビームとして供給される。ここで、ビーム幅は、基板１０２の全幅を露出するのに十分であり、Ｘ方向に沿った最も広い部分でさえも露出するのに十分である。例示的なビーム幅は、１０ｃｍ、２０ｃｍ、３０ｃｍ、又はそれ以上の範囲であり得るが、Ｙ方向に沿った例示的なビーム長は、２ｍｍ、３ｍｍ、５ｍｍ、１０ｍｍ、又は２０ｍｍの範囲であり得る。実施形態は、この文脈に限定されない。
【００２８】
［００３８］とりわけ、走査方向２３０は、Ｙ方向に沿った２つの対向（１８０度）方向における基板１０２の走査、又は単に左方向への走査若しくは右方向への走査を表し得る。図２Ｂに示すように、イオンビーム２１０の長軸は、走査方向２３０に対して垂直に、Ｘ方向に沿って延在する。したがって、基板１０２の走査が、走査方向２３０に沿って、基板１０２の左側から右側へと適切な長さで行われるとき、基板１０２全体がイオンビーム２１０に露出され得る。
【００２９】
［００３９］様々な実施形態では、以下に詳述するように、角度、厚さ、及び深さなどの特徴が変動する光学格子層を形成するために処理装置２００を使用することができる。格子の特徴は、処理レシピを使用して、基板１０２をイオンビーム２１０に対して走査することによって達成することができる。簡潔に言えば、処理レシピには、プロセスパラメータのセットのうちの少なくとも１つのプロセスパラメータを変更することが伴い得る。プロセスパラメータは、例えば、基板１０２の走査中にイオンビーム２１０によって引き起こされるエッチング速度又は堆積速度などを変更する効果を有する。このようなプロセスパラメータは、基板１０２の走査速度、イオンビーム２１０のイオンエネルギー、パルス化されたイオンビームとして供給されるときのイオンビーム２１０のデューティサイクル、イオンビーム２１０の広がり角度、及び基板１０２の回転位置を含み得る。本明細書の少なくとも幾つかの実施形態では、処理レシピは、光学格子層１０７の１つ又は複数の材料、及びエッチングイオン１３０の化学的性質をさらに含み得る。さらに他の実施形態では、処理レシピには、寸法とアスペクト比を含む光学格子層１０７の開始ジオメトリ、及びエッチング停止層１０４の存在（エッチング停止層１０４内へのアンダーエッチング又はオーバーエッチングが意図されているかどうかを含む）が含まれ得る。実施形態は、この文脈に限定されない。イオンビーム２１０によって引き起こされる堆積速度又はエッチング速度は、基板１０２の走査中に変化し得るので、光学格子層１０７の厚さ又は高さは、走査方向（Ｙ軸）に沿って変動する場合があり、（以下に詳述する、さらなる処理動作の後に）図１Ａに示される結果として生じる構造が生成される。
【００３０】
［００４０］次に、図３を参照して、本明細書の実施形態のエッチング処理によって光学格子層１０７内に形成されたフィン又は角度付けられた構造体１１２のセットの例について、より詳細に説明する。固有の位置、形状、三次元配向等を有する角度付けられた構造体１１２を製造するために、上述のエッチング処理のいずれかによって角度付けられた構造体１１２を形成することができる。幾つかの実施例では、エッチング処理は、角度付けられた構造体１１２のセットの任意の格子パラメータ、すなわち、ピッチ、マスク層１０８の厚さ、フィンの高さ、フィン厚さ（ＣＤ）、コーナー半径β及びα、エッチング停止層１０４内へのオーバーエッチ、ヒーリング、第１の側壁角度ρ、第２の側壁角度θ、及びフーチングのいずれかを制御又は修正することが可能である。
【００３１】
［００４１］選択性の入力角度ρと出力角度θとの間の関係は、図４のグラフ２５０に示されている。例示的な実施形態では、選択性を高めることによって、第１の側壁の角度ρ及び第２の側壁の角度θがより平行になる。理論的な実施例では、選択性は５０になるように最適に選択され、したがって、それぞれの角度付けられた構成要素に対して平行な又はほぼ平行な側壁が設けられる。図示するように、Ｓ＞１０の場合、第１の側壁の角度ρと第２の側壁の角度θは、概して平行になる。
【００３２】
［００４２］図５Ａから５Ｄの実施形態は、種々の選択性値（Ｓ）を有する様々な光学格子構成要素を示す。例えば、図５Ａの光学格子構成要素３００ＡについてはＳ＝２、図５Ｂの光学格子構成要素３００ＢについてはＳ＝５、図５Ｃの光学格子構成要素３００ＣについてはＳ＝１０、図５Ｄの光学格子構成要素３００ＤについてはＳ＝２０である。選択性が増加するにつれて、傾斜した構成要素の側壁は、より平行になる。さらに図示されるように、より高い選択性の値により、光学格子層３０７のそれぞれの角度付けられた構造体の上にマスク層３０８が残る結果となる。
【００３３】
［００４３］次に、図６Ａから６Ｂを参照して、図５Ｄの光学格子構成要素３００Ｃの形成をより詳細に説明する。前述のように、光学格子構成要素３００Ｃは、選択性値が２０であり得る。図示の非限定的な実施形態では、高選択性マスク層３０８と平行エッチング（低ＢＡＳ）を組み合わせることにより、各フィン３１２の第１の側壁３４１と第２の側壁３４２とが平行又はほぼ平行となる。さらに、より高い選択性は、処理全体にわたるマスク層３０８の存在により、各フィン３１２の間にオーバーエッチ３５０の領域（図６Ｂ）を形成することを可能にする。図示の実施例では、光学格子構成要素３００Ｃには、エッチングイオンを用いた処理が施され、エッチングイオンが、光学格子層３０７内にトレンチ３１４を形成させる。図６Ａは、部分的にエッチングされた状態の光学格子構成要素３００Ｃを示す。アンダーエッチにより、各フィン３１２に沿ってヒーリング（ｈｅａｌｉｎｇ）３４３及びフーチング（ｆｏｏｔｉｎｇ）３４５が存在する。図６Ｂは、追加のエッチングサイクルの完了後の光学格子構成要素３００Ｃを示す。この処理段階では、各フィン３１２に沿ったヒーリング３４３及びフーチング３４５は、除去されるか又は実質的に低減される。幾つかの実施形態では、ハードマスク及び反応性イオンビームの化学的性質は、＞〜２０：１の材料選択性（例えば、マスク層３０８対光学格子層３０７）と組み合わされて、第１の側壁３４１及び第２の側壁３４２を平行又は実質的に平行に形成するように選択される。
【００３４】
［００４４］図６Ｂに示すように、マスク層３０８が光学格子層３０７の上に残り、複数のトレンチ３１４がエッチング停止層３０４内に形成される。言い換えると、エッチングイオンは、エッチング停止層３０４内に凹設されたオーバーエッチ３５０の領域を形成し得る。これにより、第１の側壁３４１の角度θと第２の側壁３４２の角度ρがより平行になり、各フィン３１２のヒーリング３４３及びフーチング３４５（図６Ａ）が低減されるか、又はなくなる。幾つかの実施形態では、第１の側壁３４１の角度θ及び第２の側壁３４２の角度ρは、オーバーエッチ３５０の領域に起因して、互いに等しいか、又はほぼ等しい。しかしながら、他の実施形態では、第１の側壁３４１の角度θと第２の側壁３４２の角度ρとは等しくない。
【００３５】
［００４５］光学格子構成要素３００Ｃは、エッチングイオンによって形成され得る。エッチング化学物質は、エッチングイオン及び他の非イオン種を含んでもよく、マスク層３０８ではなく光学格子層３０７を選択的にエッチングするための公知の反応性イオンエッチング組成に従って選択されてもよい。例えば、エッチング化学物質は、一例では、炭素に対してＳｉＯ２を選択的にエッチングするように選択されてもよい。他の実施形態では、エッチング化学物質及びエッチング角度は、光学格子層３０７及びマスク層３０８の両方を選択的にエッチングするために、公知の反応性イオンエッチング組成に従って選択され得る。さらに他の実施形態では、エッチング化学物質及びエッチング角度は、マスク層３０８よりも高い速度で光学格子層３０７を選択的にエッチングするために、公知の反応性イオンエッチング組成に従って選択され得る。
【００３６】
［００４６］エッチングイオンは、リボン反応性イオンビームとして設けられ得る。この場合、リボン反応性イオンビームのイオン軌道は、エッチング停止層３０４の上面３４４に対する非ゼロ角度の傾斜を画定する。非ゼロ入射角は、既知の技法（例えば、抽出開孔２０８に隣接するビームブロッカを使用すること、Ｙ軸に沿って抽出開孔幅を調整すること、及びガス圧力を含むプラズマ２０４内のプラズマ条件を調整して、抽出開孔２０８に近接するプラズマシース境界２２８の曲率を変化させること）に従って生成されてもよい。
【００３７】
［００４７］別の実施形態では、図７Ａに示すように、光学格子構成要素４００に衝突するイオンビーム角度広がり（ＢＡＳ）及び／又はビーム角度平均が変動し得る。例えば、エッチングイオン４３０Ａによって表される指向性の反応性イオンエッチングは、発散ビーム広がりであってもよいが、エッチングイオン４３０Ｂによって表される指向性の反応性イオンエッチングは、収束ビーム広がりであってもよい。図７Ｂに示されるように、ＢＡＳを収束性又は発散性のいずれかに変動させることによって、各フィン４１２の第１の側壁４４１及び第２の側壁４４２は、湾曲状又は凹状となり得る。幾つかの実施形態では、各フィン４１２の中央部４４５は、上部４４６及び下部４４７のそれぞれよりも（例えば、＋−ｙ方向で）狭い。ＢＡＳを増加させることにより、各フィン４１２の曲率が大きくなり得る。他の実施形態では、ＢＡＳを過剰に増加させ、さらにエッチング停止層４０４のオーバーエッチを選択することにより、過剰に湾曲したフィン、及び／又は下部に沿って薄くなったフィンが生じる可能性がある。したがって、ＢＡＳ及びオーバーエッチは、処理レシピの一部として共に選択されるときに最適化される。
【００３８】
［００４８］本開示のさらなる実施形態によれば、複数の光学格子の製造は、上述した光学格子層の処理の変形例を行うことによって容易に達成することができる。幾つかの実施形態では、複数の光学格子領域が、１つの又は複数の基板において予めパターン化されてもよく、ここでは、１つの又は複数の基板は、基板プラテン２１４上に配置される（図２Ａ〜２Ｂ）。特定の実施形態では、ある光学格子フィールドにおける角度付けられたフィーチャの方向が別の光学格子フィールドと異なる、複数の異なる光学格子フィールドを有する基板を製造することができる。背景として、複数の異なる光学格子が透明接眼レンズ上に配置されて「マイクロレンズ」を形成する場合、既知のＡＲ接眼レンズが形成され得る。第１の光学格子は、接眼レンズの上部から下部へと配向された角度付けられた構造体を有し得るが、第２の光学格子は、接眼レンズの左から右へと配向された角度付けられた構造体を有し得る。
【００３９】
［００４９］上記の実施形態は、光学格子を直接接眼レンズにおいて形成することに関連してほとんど詳述されているが、他の実施形態では、同じ格子構造を使用して、マスタを形成することができる。言い換えると、エッチング停止層及びマスク層の有無にかかわらず、光学格子構成要素、又はＳｉウエハなどの同様の格子構成要素は、接眼レンズ上の光学格子層に格子パターンをインプリントするマスタ又は接眼レンズに適用するマスタとして機能し得る。特に、光学格子構成要素がマスタとして機能する実施形態では、基板、エッチング停止層（含まれる場合）、及び光学格子層は、光学的に透明である必要はない。
【００４０】
［００５０］さらに、前述の実施形態は、処理を実行するためのリボン反応性イオンビーム、及び角度付けられたエッチングに注目しているが、様々な実施形態では、ビーム（例えば、ラジカルビーム）を使用して、エッチングを実行することができる。
【００４１】
［００５１］さらに、本明細書の実施形態は、コンピュータ実装型であってもよい。例えば、処理装置２００は、論理演算、計算タスク、制御機能などを実行するコンピュータプロセッサを含み得る。幾つかの実施形態では、コンピュータプロセッサは、プロセッサの構成要素であり得る。コンピュータプロセッサは、１つ又は複数のサブシステム、構成要素、モジュール、及び／又は他のプロセッサを含んでもよく、様々な論理構成要素を含んでもよい。この様々な論理構成要素は、クロック信号を使用して、データをラッチし、論理状態を前進させ、計算及び論理動作を同期させ、且つ／又は他のタイミング機能を提供するように動作可能である。動作中、コンピュータプロセッサは、ＬＡＮ及び／又はＷＡＮ（例えば、Ｔ１、Ｔ３、５６ｋｂ、Ｘ．２５）、広帯域接続（ＩＳＤＮ、フレームリレー、ＡＴＭ）、無線リンク（８０２．１１、Ｂｌｕｅｔｏｏｔｈ等）などを介して送信される信号を受信し得る。幾つかの実施形態では、信号は、例えば、信頼できる鍵ペア暗号化を使用して暗号化され得る。種々のシステムは、種々の通信経路（例えば、イーサネット又はワイヤレスネットワーク、直列接続又は並列接続、ＵＳＢ、Ｆｉｒｅｗｉｒｅ（登録商標）、Ｂｌｕｅｔｏｏｔｈ（登録商標）、又はその他の固有インターフェース）を使用して情報を送信することができる。（Ｆｉｒｅｗｉｒｅは、Ａｐｐｌｅ  Ｃｏｍｐｕｔｅｒ，  Ｉｎｃ．の登録商標であり、Ｂｌｕｅｔｏｏｔｈは、Ｂｌｕｅｔｏｏｔｈ  Ｓｐｅｃｉａｌ  Ｉｎｔｅｒｅｓｔ  Ｇｒｏｕｐ（ＳＩＧ）の登録商標である）。
【００４２】
［００５２］概して、コンピュータプロセッサは、メモリユニット及び／又は記憶システムに記憶されたコンピュータプログラム指令又はコードを実行する。例えば、コンピュータプログラム指令を実行すると、コンピュータプロセッサは、処理装置２００に入力（例えば、本明細書に記載された処理パラメータのいずれか）を受信させ、コンピュータプロセッサから出力を提供させる。幾つかの実施形態では、コンピュータプロセッサは、処理レシピを実行且つ運用して、光学格子構成要素１００、３００、及び４００を形成する。
【００４３】
［００５３］コンピュータプログラムコードを実行する間、コンピュータプロセッサは、メモリユニット及び／又は記憶システムからデータを読み取り、且つ／又はそれらにデータを書き込むことができる。記憶システムは、ＶＣＲ、ＤＶＲ、ＲＡＩＤアレイ、ＵＳＢハードドライブ、光ディスクレコーダ、フラッシュ記憶デバイス、並びに／又はデータを格納及び／若しくは処理するための任意の他のデータ処理素子及び記憶素子を含み得る。図示されていないが、処理装置２００は、さらにコンピュータインフラストラクチャの１つ又は複数のハードウェアコンポーネントと通信するＩ／Ｏインターフェースを含んでもよく、それにより、ユーザが、処理装置２００（例えば、キーボード、ディスプレイ、カメラ等）と相互作用することが可能になる。
【００４４】
［００５４］ここで図８を参照すると、本開示の実施形態に係る方法５００が、より詳細に説明される。具体的には、ブロック５０２では、基板が設けられる。幾つかの実施形態では、基板はシリコンである。他の実施形態では、基板は、ガラスなどの透明な材料であってもよい。
【００４５】
［００５５］ブロック５０４では、エッチング停止層が基板の上に設けられる。エッチング停止層は、光学的に透明な材料であってもよく、１０ｎｍから１００ｎｍの厚さを有し得る。実施形態は、この文脈に限定されない。エッチング停止層のための適切な材料の例には、ＳｉＮ、ＳｉＯ２、ＴｉＮ、ＳｉＣ、及び他の材料が含まれる。光学格子が眼鏡の接眼レンズに適用されるか又は組み込まれる実施形態で特に適切な材料は、光学的に透明な材料である。光学格子構成要素が接眼レンズ用の光学格子を製造するためのマスタを形成している実施形態では、エッチング停止層は、光学的に透明である必要はない。
【００４６】
［００５６］ブロック５０６では、光学格子層がエッチング停止層の上に配置される。幾つかの実施形態では、光学格子層は、光学的に透明な材料（酸化ケイ素、窒化ケイ素、ガラス、又は他の材料を含むが、これらに限定されない）を含み得る。
【００４７】
［００５７］ブロック５０８では、マスク層が、光学格子層上に配置される。幾つかの実施形態では、マスクは線形パターンを含む。線形パターンは、第２の方向に沿って、第１の方向に対して垂直に、又は走査方向に沿って延びる線形マスク要素を有してもよい。他の実施形態では、マスクは非線形パターンを含む。例えば、マスキングパターンは、１つ又は複数の湾曲要素を含んでもよい。
【００４８】
［００５８］ブロック５１０では、光学格子が光学格子層内に形成される。幾つかの実施形態では、光学格子は、基板の平面に対する垂直線に対して非ゼロ角度の傾斜で配置された複数の角度付けられた構成要素を含み、エッチングは、エッチング停止層において形成されるオーバーエッチの領域を生じさせる。
【００４９】
［００５９］ブロック５１２では、オーバーエッチの領域は、複数の角度付けられた構成要素間のエッチング停止層内に凹設される。幾つかの実施形態では、それぞれの角度付けられた構成要素の第１の側壁の第１の角度及び第２の側壁の第２の角度は、互いに平行又はほぼ平行であり得る。さらに、エッチング停止層内にオーバーエッチの領域を形成することにより、光学格子のそれぞれの角度付けられた構成要素の底部に沿ったヒーリング及びフーチングが低減するか、又はなくなる。
【００５０】
［００６０］要約すると、本明細書に記載される様々な実施形態は、ＡＲ及びＶＲ用の接眼レンズを含む光学格子構成要素を形成するためのアプローチ、又はＡＲ及びＶＲ接眼レンズ用の光学格子を形成するためのマスタを提供する。基板及び／又はパターンを対象の基板に転写するために使用されるマスクの上に角度付けられたイオンを直接印加することによって、製造が実現し得る。後続の処理（例えば、ナノインプリントリソグラフィ（ＮＩＬ））にとって、望ましくない形状が幾つかあるので、本実施形態の第１の技術的利点は、後処理の最適化を含む。第２の技術的利点は、光学格子の形状及びサイズの最適化であり、これは、光学的な「湾曲」力につながる。本明細書の実施形態に係る２次元投影システムには、より複雑で、多数の、分散された光学が伴う。
【００５１】
［００６１］本開示は、本明細書に記載された特定の実施形態によって範囲が限定されるべきではない。実際のところ、本明細書に記載された実施形態に加えて、本開示の他の様々な実施形態及び本開示の変形例は、当業者であれば、上述の説明及び添付図面から明らかであろう。したがって、このような他の実施形態及び変形例は、本開示の範囲内に含まれることが意図されている。さらに、本明細書において、本開示は、特定の目的の特定の環境における特定の実装形態に関連して説明されてきた。当業者は、有用性がこれに限定されることなく、本開示は、任意の数の目的のために任意の数の環境において有益に実施され得ることを認識するであろう。したがって、以下に提示される特許請求の範囲は、本明細書に記載される本開示の全範囲及び精神の観点から解釈するべきである。
【図１Ａ】
2021530736.tif 000003
【図１Ｂ】
2021530736.tif 000004
【図２Ａ】
2021530736.tif 000005
【図２Ｂ】
2021530736.tif 000006
【図３】
2021530736.tif 000007
【図４】
2021530736.tif 000008
【図５Ａ−５Ｄ】
2021530736.tif 000009
【図６Ａ−６Ｂ】
2021530736.tif 000010
【図７Ａ】
2021530736.tif 000011
【図７Ｂ】
2021530736.tif 000012
【図８】
2021530736.tif 000013
【国際調査報告】
2021530736.tif 000014
2021530736.tif 000015
2021530736.tif 000016